(57)【要約】【課題】  特に錠剤やカプセル剤、食品等の経口製品の表面にマーキングを施すために、インクジェット方式での印刷に好適なインクを提供する。【解決手段】  少なくとも(i)色材、(ii)分散媒、及び(iii)粘度平均分子量が１，０００〜２２０，０００の水溶性高分子を含有するインクであって、分散媒としてインクを構成する液体の５０重量％以上の水を含み、色材が活性炭であることを特徴とするインク。【選択図】  なし【特許請求の範囲】
【請求項１】
少なくとも(i)色材、(ii)分散媒、及び(iii)粘度平均分子量が１，０００〜２２０，０００の水溶性高分子を含有するインクであって、分散媒としてインクを構成する液体の５０重量％以上の水を含み、色材が活性炭であることを特徴とするインク。
【請求項２】
少なくとも（i）色材、（ii）分散媒、及び（iii）粘度平均分子量が１，０００〜２２０，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク。
【請求項３】
少なくとも（i）色材、（ii）分散媒、及び（iii）Ｋ値が１０〜９０の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク。
【請求項４】
少なくとも（i）色材、（ii）分散媒、及び（iii）数平均分子量（Ｍｎ）が２，０００〜１４０，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク。
【請求項５】
少なくとも（i）色材、（ii）分散媒、及び（iii）重量平均分子量（Ｍｗ）が４，０００〜５００，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク。
【請求項６】
少なくとも（i）色材、（ii）分散媒、及び（iii）ｚ平均分子量（Ｍｚ）が１０，０００〜１，０００，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク。
【請求項７】
少なくとも（i）色材及び（ii）分散媒を含有するインクであって、色材が活性炭であり、かつインク中の活性炭の平均分散粒子径が５０ｎｍ〜１μｍであり、かつ水溶性有機溶剤の含有量がインク液中５重量％から３０重量％であり、水溶性高分子を活性炭１００重量部に対して２０〜２００重量部含有することを特徴とするインク。
【請求項８】
分散媒が、エタノール、イソプロパノール、ポリエチレングリコール、プロピレングリコール及びグリセリンのうち１種以上を含む請求項１〜７のいずれかに記載のインク。
【請求項９】
粘度が１．０〜１０．０ｍＰａ・ｓ、表面張力が３０〜３８ｍＮ／ｍである請求項１〜８のいずれかに記載のインク。
【請求項１０】
インクジェット用インクである請求項１〜９のいずれかに記載のインク。
【請求項１１】
可食体の表面のマーキングインク用途である請求項１〜１０のいずれかに記載のインク。
【請求項１２】
請求項１〜１１のいずれかに記載のインクを、インクジェット印刷装置を用いて被印刷面に印刷することを特徴とする可食体の製造方法。
【請求項１３】
請求項１〜１１のいずれかに記載のインクを、インクジェット印刷装置により経口摂取製品に印刷することを特徴とする印刷方法。
【発明の詳細な説明】
【技術分野】
【０００１】
本発明は、特に錠剤やカプセル剤、食品等の経口製品の表面にマーキングを施すために、インクジェット方式での印刷に好適なインクに関する。
【背景技術】
【０００２】
誤飲防止、偽造防止、薬剤の識別等のため、錠剤や硬質カプセル剤、軟質カプセル剤などの固形製剤の表面に記号や文字、数字及び／ 又は模様を印刷することが一般的に行われている。
【０００３】
従来より、これら固形製剤表面の印刷は、オフセット印刷やグラビア印刷などの有版の方法で行われている。たとえば、特許文献１、特許文献２、特許文献３には、ラバーロール表面を錠剤等の印刷物に押し当てることによって、スタンプ式にインクを被印刷物に転写する方法が記載されている。
しかし、これら有版の方法では、印刷表面がある程度の固さを有していること、また表面が平らで凹凸がないことが前提となっているため、必ずしもこれらの特性を備えない素錠、糖衣錠、OD錠（口腔内崩壊錠）等の多種多様の錠剤に、満足できるマーキングをすることは容易ではなかった。
【０００４】
そこで、インクジェット方式、ＵＶレーザー方式等の非有版の印刷方法の採用が考えられる。特にインクジェット方式によれば、ＵＶレーザー方式より被印刷表面の制限が少なく、より広範な対象物に印刷可能である。
【０００５】
インクジェット方式は、コンティニュアス型とオンデマンド型に大別され、いずれの方式においても細いノズルからインクが安定的に吐出される必要がある。コンティニュアス型では、連続的に噴射されるインク粒子を必要に応じて帯電させ、偏向電極によって帯電量に応じて偏向させることにより進路を曲げて印字面に付着させる。この際、帯電させなかったインク粒子は回収されて再びインクタンクに戻る。一方、オンデマンド型は、必要時のみにインクを吐出する方式である。後者のオンデマンド型の場合、コンティニュアス型と比べてインク吐出機構の構造が簡単で小型化しやすいという利点があるものの、吐出されない間にインクが濃縮したり沈降したりしてノズルが詰まりやすいという問題点があるので、インクの色材として顔料を用いた場合には満足のいく吐出性、性能の安定性を達成するのは容易ではない。特に、錠剤等の可食体に印刷するためには、インクに含まれる全ての成分が体内に摂取しても問題ないものである必要があり、従来より知られているインクジェット用インクをそのまま用いることは難しい。ここで、可食体に使用できる顔料は限られており、レーキ顔料や無機顔料などがあげられる。しかし、これらの顔料を水媒体中に微粒子として安定的に分散させるのは難しく、経時で液中での分離や沈殿などが生じ、これがインクノズルの目詰まりを誘発するためインクに用いることは困難である。また、錠剤のような被印刷物の場合は、その表面にコーティングが施されていることがあるためインク成分との満足な密着性が得られない場合が多い。さらに、被印刷物表面の材料の選択の際には、食用可能であること、錠剤の有効成分の効果発現を阻害しないこと、インクとの親和性に問題がなく十分に密着することなどの制約がある。
【０００６】
他方、色材として染料を用いた場合には、満足な耐光性及び耐水性が得られないという問題がある。
特許文献４には、炭末色素を用いてセラック樹脂やセルロース系樹脂で分散してなるインクが記載されている。しかしインク中の顔料濃度は０．７重量％程度が上限となるため、印刷のコントラスト（着色性）が十分に確保ができないと思われる。また、コンティニュアス型のインクジェットに用いることが開示されており、オンデマンド型のインクジェットに用いた場合のノズルの目詰まりの発生を防止することは困難であると推測される。
【先行技術文献】
【特許文献】
【０００７】
【特許文献１】特開２０００−４２０８９号公報
【特許文献２】特開２０００−２２９８４７号公報
【特許文献３】特開２００１−３１８９８号公報
【特許文献４】ＷＯ２０１４／０１４０１０Ａ１公報
【発明の概要】
【発明が解決しようとする課題】
【０００８】
本発明は、錠剤やカプセル剤、もしくは一部の食品等の可食体の表面へのマーキングに使用可能であり、インクジェット方式での印刷に好適なインクを提供することを目的とする。
【課題を解決するための手段】
【０００９】
そこで本発明者らは、上記目的を達成するため鋭意検討を行った結果、特定の色材を用い、適宜特定の高分子材料を添加したり分散粒子径を調整することにより、体内摂取可能な成分のみで、特に錠剤表面への優れた密着性を有し、インクジェット方式での印刷においても連続吐出を可能にしつつ定着性ならびに耐光性を備え、かつ十分な着色性を発揮する、優れたインクを完成し本発明に到達した。
【００１０】
すなわち本発明は、
（１）少なくとも（i）色材、（ii）分散媒、及び（iii）粘度平均分子量が１，０００〜２２０，０００の水溶性高分子を含有するインクであって、分散媒としてインクを構成する液体の５０重量％以上の水を含み、色材が活性炭であることを特徴とするインク、
（２）少なくとも（i）色材、（ii）分散媒、及び（iii）粘度平均分子量が１，０００〜２２０，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク、
（３）少なくとも（i）色材、（ii）分散媒、及び（iii）Ｋ値が１０〜９０の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク、
（４）少なくとも（i）色材、（ii）分散媒、及び（iii）数平均分子量（Ｍｎ）が２，０００〜１４０，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク、
（５）少なくとも（i）色材、（ii）分散媒、及び（iii）重量平均分子量（Ｍｗ）が４，０００〜５００，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク、
（６）少なくとも（i）色材、（ii）分散媒、及び（iii）ｚ平均分子量（Ｍｚ）が１０，０００〜１，０００，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインク、
（７）少なくとも（i）色材及び（ii）分散媒を含有するインクであって、色材が活性炭であり、かつインク中の活性炭の平均分散粒子径が５０ｎｍ〜１μｍであることを特徴とするインク、
（８）分散媒が、エタノール、イソプロパノール、ポリエチレングリコール、プロピレングリコール及びグリセリンのうち１種以上を含む上記（１）〜（７）のいずれかに記載のインク、
【００１１】
（９）粘度が１．０〜１０．０ｍＰａ・ｓ、表面張力が３０〜３８ｍＮ／ｍである（１）〜（８）のいずれかに記載のインク、
（１０）インクジェット用インクである上記（１）〜（９）のいずれかに記載のインク、
（１１）経口摂取製品の表面のマーキングインク用途である（１）〜（１０）のいずれかに記載のインク、
（１２）上記（１）〜（１１）のいずれかに記載のインクを、インクジェット印刷装置を用いて被印刷面に印刷することを特徴とする経口摂取製品の製造方法、及び
（１３）上記（１）〜（１１）のいずれかに記載のインクを、インクジェット印刷装置を用いて経口摂取製品に印刷することを特徴とする印刷方法、にある。
【発明の効果】
【００１２】
本発明により、体内摂取可能な成分のみで、特に錠剤表面への優れた密着性を有し、インクジェット方式での印刷においても連続吐出を可能にしつつ密着性ならびに耐水性、耐光性、耐擦過性が優れ十分な着色性を備えた優れたインクを得ることができる。
【発明を実施するための形態】
【００１３】
本発明のインクは、少なくとも、（i）色材及び（ii）分散媒を含有し、色材として活性炭を用いることが特徴である。
【００１４】
〔活性炭〕
活性炭は、黒色の多孔質粉末であり、一般にはその細孔を利用して脱臭、浄水、排水処理、触媒担持などに使用されている。特に精製された活性炭は、薬用炭として服用され、腸内のガスや有毒物質を吸着して体外へ排出させるために用いられている。本発明ではこのように色材としては一般的ではない活性炭を、黒色の色材として用いるものである。
活性炭は、極めて比表面積の大きい炭素材料として知られている。木材などの炭素材料を加熱することにより、備長炭などのいわゆる炭が得られる（この工程は「炭化」と称されている）が、炭（粉末にしたものを含む）の比表面積は一般に、３００〜５００ｍ２／ｇと言われている。これに対し、活性炭は、炭をさらに１０００℃近い高温で処理することにより、その比表面積が８００〜２０００ｍ２／ｇ、さらには５００〜３０００ｍ２／ｇに達したもので（このように炭素材料が高温で処理されることにより比表面積が増大して活性炭となることを「賦活」あるいは「活性化反応」と称されている）、極めて高い吸着性能を有するものとして知られている。
【００１５】
一般に活性炭は、石炭やヤシ殻などの炭素物質を原料として高温でガスや薬品と反応させて作られる。原料に塩化亜鉛溶液を含浸後に一定の条件で加熱賦活する薬品賦活法、原料と加熱した水蒸気を８００〜１０００℃の温度で賦活する水蒸気賦活法が知られているが、本発明では、活性炭の製法は特に問わない。
活性炭は原料によって大きく３種類、すなわち「石炭系」「植物系」「その他」に分けられるが、本発明では特に限定せず使用することができる。
【００１６】
また、形状により粉末活性炭と粒状活性炭に大きく分けられる。粉末活性炭は、１００Ｍｅｓｈ（目開き０．１５ｍｍ）のふるいを通過する粒度を有する粉末を指し、粒状活性炭は当該ふるいを通過しない粒度ものを指す。その他、特殊な形状のものとして、繊維状活性炭、特殊成形活性炭（ハニカム状、板状（シート状））がある。本発明では、より微細で分散性・着色性に優れるため、粉末活性炭を用いることが好ましい。
【００１７】
本発明で使用する活性炭の物性は特に限定されないが、一般には、平均粒径が１〜１００μｍ、特に好ましくは５〜７０μｍのものである。
比表面積も特に限定されないが、好ましくは５００〜３０００ｍ２／ｇ、特に好ましくは１０００〜２０００ｍ２／ｇである。
全細孔容積も特に限定されないが、好ましくは０．３〜５ｍｌ／ｇ、より好ましくは０．５〜４ｍｌ／ｇ、最も好ましくは０．５〜３ｍｌ／ｇである。
【００１８】
平均細孔直径は、好ましくは１〜２０ｎｍ、特に好ましくは２〜１０ｎｍである。
活性炭のｐＨは、好ましくは３〜８、特に好ましくは４．５〜７．５である。
活性炭中の鉄分は、好ましくは０．０３重量％以下、特に好ましくは０．０１重量％以下である。
ｐＨ、平均粒径、比表面積、全細孔容積、平均細孔直径、鉄分の測定は、JIS K 1474−91の方法による。
【００１９】
また、本発明に使用する活性炭は、ＪＩＳ Ｋ １４７４−９１ならびに食品添加物公定書に記載の方法に準じて、塩化物（Ｃｌとして）０．５３％以下、硫酸塩（ＳＯ４として）０．４８％以下、亜鉛０．１０％以下、ヒ素（Ａｓ２Ｏ３として）４．０μｇ／ｇ以下であるものが好適である。
これらの範囲であれば、食品添加物規格に合致しているので可食体への印刷も可能であり、また不純物によるインク物性への影響も防止できる。
【００２０】
活性炭の配合量は、インク液中に０．１重量％から１０重量％、好ましくは０．５重量％から８重量％が望ましく、さらに好ましくは１重量％から５重量％が良い。
０．１重量％未満では、着色剤として濃度が薄く、対象物のマーキング性能が十分でないことがある。１０重量％を超えると、活性炭の凝集によるインクの経時安定性の不良や、さらにはノズルからの吐出性が低下することにより連続吐出の達成が困難となることがある。
【００２１】
活性炭は、前述したように黒色の粉末又は粒状物ではあるが、通常は色材（着色材）としては用いられない。これは、通常の使用法では、黒色度の発現は高くなく、分散性も高くないためである。これに対し、本発明では、意外にも活性炭を色材としてインク化することにより、十分な着色を達成し、インクジェット印刷にも適用可能な安定かつ微細な分散を達成し、しかも経口投与にも安全に用いることができる。
また本発明では、好ましくは後述する特定の高分子材料を混合することにより、色材として活性炭を前述した０．１重量％から１０重量％、特に０．５重量％から８重量％、さらには１重量％から５重量％という高い濃度でインク中に含有させることができ、しかも安定な分散状態を保つことができることから、コンティニアス型のインクジェットプリンタにも用いることができる。
【００２２】
このような優れたインクを得ることができたのは、まず、通常は色材として用いられない材料であっても先入観にとらわれることなく、適正な分散を行うことにより着色の用途に使用できないか、本発明者らが鋭意検討を重ねたことによるところが大きい。また、従来はインクジェット印刷の対象ではなかった、錠剤その他の可食体の表面と、活性炭との親和性が、結果的に優れていたことが挙げられる。特に、後述する微細な分散状態でインク中に存在させることにより、優れたインク性能を得ることができた。
さらに、以下説明する特定の水溶性高分子と活性炭との組み合わせにより、より優れた安定な分散状態と共に高い発色性を発現していることが推測される。
【００２３】
〔水溶性高分子〕
本発明のインクの第1の形態は、少なくとも（i）色材、（ii）分散媒、及び（iii）粘度平均分子量が１，０００〜２２０，０００の水溶性高分子を含有するインクであって、分散媒としてインクを構成する液体の５０重量％以上の水を含み、色材が活性炭であることを特徴とするインクである。また本発明のインクの第２の形態は、少なくとも（i）色材、（ii）分散媒、及び（iii）粘度平均分子量が１，０００〜２２０，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインクである。
すなわち、本発明のインクの第１の形態及び第２の形態では、粘度平均分子量が１，０００〜２２０，０００の水溶性高分子を含有することを特徴とする。
一般に、顔料等の固体微粒子を液媒体に分散させた液状組成物を作製するためには、分散剤と呼ばれる化合物を添加する。これらは、顔料等の固体微粒子を分散媒中に安定に分散させる機能を有する化合物であり、大別すると、比較的低分子量で界面活性剤と呼ばれる化合物と、より高分子量である高分子化合物に大別される。
【００２４】
このうち、高分子化合物は、一般に分子鎖に多くの親水基を有し、これに水分子が水和して溶解するタイプと、長鎖アミノアマイド、アクリル酸・ポリカルボン酸やその塩などを主たる構造とし、固体微粒子に吸着する吸着基として、アマイドやアミンなどの塩基性のもの、カルボキシ基やリン酸基などの酸性基を有し中和塩として可溶性タイプのものもある。
これら一般的な固体微粒子分散方法に対し、本発明では、高分子であって、水溶性であり、粘度平均分子量が１，０００〜２２０，０００のものを配合することにより、固体微粒子である活性炭を安定に分散させることが特徴である。特に分散剤として知られているものに限られない。
【００２５】
水溶性高分子の粘度平均分子量は、１，０００〜２２０，０００、好ましくは２，０００〜１００，０００、さらに好ましくは５，０００〜１００，０００、最も好ましくは７，０００〜５０，０００である。
粘度平均分子量の測定は、基本的に高分子論文集vol．38，No．7，pp．457−463（July，1981）記載の分子量測定の方法による。すなわち以下の手順である。
【００２６】
（１）試料を過剰のアセトンに添加して沈殿精製する。この操作を２回繰り返した後、アセトン臭がなくなるまで減圧乾燥する。
（２）精製後の試料の水溶液を作り、ウベローデ粘度計（水、１２０秒）を用い、Mark−Kuhn−Houwinkの式（Mark−Houwink−桜田の式）を用いて、粘度平均分子量を求める。Mark−Kuhn−Houwinkの式の係数Ｍ及びαは、上記高分子論文集記載のものを用いる。
ただし、他の方法でも同等の結果を得ることができる方法であれば差し支えない。
【００２７】
なお、分子量の数値は測定誤差などがあるため、一割程度は変動しうる。従って前述した数値範囲の一割程度の上下の範囲であっても差し支えない。後述する数平均分子量、重量平均分子量、及びz平均分子量も同様である。
【００２８】
本発明で用いる水溶性高分子は、特にノニオン性のものを用いるのが好ましい。極性の指標としては酸価があり、本発明では酸価が好ましくは３０ｍｇＫＯＨ／ｇ以下、より好ましくは２０ｍｇＫＯＨ／ｇ以下、さらに好ましくは５ｍｇＫＯＨ／ｇ以下、最も好ましくは酸価が全く検出されない（酸価が実質的に０ｍｇＫＯＨ／ｇ）である。この範囲で特に、活性炭の分散性能と印刷物の耐水性等の印刷特性が優れている。
【００２９】
酸価の測定は、ＤＩＮ５３４０２に準拠した方法で、より具体的には以下のとおりである。
（１）試料を０．９〜１．３ｇビーカーに取り秤量する。
（２）アセトンを５０ｍｌ加える。
（３）０．１Ｎ ＮａＯＨ水溶液を用いて自動電位差滴定装置で測定する。自動電位差滴定装置はどの装置を用いても結果は同じである。
（４）以下の計算式によりアミン価が求まる。
【００３０】
酸価 ＝ ［（ａ−ｂ）×５．６１］／Ｅ （ｍｇＫＯＨ／ｇ）
【００３１】
ａ：滴定に要した０．１Ｎ ＮａＯＨのｍｌ数
ｂ：ブランクの滴定に要した０．１Ｎ ＮａＯＨのｍｌ数
Ｅ：試料の重量（ｇ）
（５）表示：小数点１桁まで表示する。
【００３２】
本発明のインクの第３の形態は、少なくとも（i）色材、（ii）分散媒、及び（iii）Ｋ値が１０〜９０の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインクである。すなわち、Ｋ値が１０〜９０の水溶性高分子を含有することを特徴とする。水溶性高分子のＫ値は、１０〜９０、特に１０〜６０が好ましい。さらに好ましくは１５〜４０である。ここでＫ値は、第１６改正日本薬局方中の粘度測定法第１法＜2．53＞により粘度を測定し、薬局方記載の「Ｋ値」の欄記載の方法に従ってFikentscherの式により求めたものである。この範囲で特に、活性炭の分散性能と印刷物の耐水性等の印刷物特性が優れている。なお、K値は測定誤差などがあるため、一割程度は変動しうる。したがって上記の値の一割程度の上下の範囲であっても差し支えない。
【００３３】
以上の水溶性高分子としては、具体的には、カゼイン、水溶性セルロース誘導体、ポリビニルピロリドン、ポリビニルメチルエーテルなどが、被印刷物の表面材料に応じて好ましく用いられる。
【００３４】
上記の水溶性セルロース誘導体としては、アルキル基及びヒドロキシアルキル基で置換されたセルロースエーテル、又はヒドロキシアルキル基で置換されたセルロースエーテルが好適に用いられる。
【００３５】
特に好ましくは、ヒドロキシプロピルセルロース（ＨＰＣ）やヒドロキシプロピルメチルセルロース（ＨＰＭＣ）、ポリビニルピロリドンなどの非極性の水溶性高分子が用いられる。これらは本発明のインクに用いた場合の分散安定性、インクジェット方式での印刷における吐出性に優れ、しかも被印刷物への定着性を兼ね備えたインクを提供できる。また錠剤のコーティング材料やカプセル皮膜材料として使用されている樹脂成分との親和性も優れている。また、様々な錠剤等の対象物に対して定着性が優れたインクを得ることができるため好ましい。
【００３６】
これら水溶性セルロース誘導体やポリビニルアルコール、ポリビニルピロリドンなどの水溶性高分子は糖衣錠の糖衣層に対して良好な付着性を有し、糖衣錠にインクジェットで印刷を施す場合に好適に用いることができる。とくにその中でも定着に優れ、かつ色材への分散性能を有しているものとしては、ポリビニルピロリドンがあげられる。特にポリビニルピロリドンのうち粘度平均分子量が１，０００〜２２０，０００のものが好ましく、２，０００〜１００，０００のものがより好ましく、５，０００〜１００，０００のものがさらに好ましく、７，０００〜５０，０００のものが最も好ましい。
粘度平均分子量が２，０００未満だと、分散が困難となり分散粒子径が大きくなりやすい。他方、２２０，０００を超えると、増粘し、均一な分散液を得ることが出来なくなることがあるためである。
【００３７】
本発明のインクの第４の形態は、少なくとも（i）色材、（ii）分散媒、及び（iii）数平均分子量（Ｍｎ）が２，０００〜１４０，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインクである。すなわち、数平均分子量（Ｍｎ）が２，０００〜１４０，０００の水溶性高分子を含有することを特徴とする。
好ましくは、数平均分子量（Ｍｎ）が２，５００〜１００，０００、さらに好ましくは３，０００〜７０，０００である。２，０００未満だと、分散が困難となり分散粒子径が大きくなりやすい。他方、１４０，０００を超えると、増粘し、均一な分散液を得ることが出来なくなることがあるためである。特に３，０００〜７０，０００で、分散性が最も優れ、かつ印刷物の耐水性等の印刷物特性にも優れている。
【００３８】
本発明のインクの第５の形態は、少なくとも（i）色材、（ii）分散媒、及び（iii）重量平均分子量（Ｍｗ）が４，０００〜５００，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインクである。すなわち、重量平均分子量（Ｍｗ）が４，０００〜５００，０００の水溶性高分子を含有することを特徴とする。
好ましくは、重量平均分子量（Ｍｗ）が８，０００〜４００，０００、さらに好ましくは１０，０００〜２００，０００である。４，０００未満だと、分散が困難となり分散粒子径が大きくなりやすい。他方、５００，０００を超えると、増粘し、均一な分散液を得ることが出来なくなることがあるためである。特に１０，０００〜２００，０００で、分散性が最も優れ、かつ印刷物の耐水性等の印刷物特性にも優れている。
【００３９】
本発明のインクの第６の形態は、少なくとも（i）色材、（ii）分散媒、及び（iii）ｚ平均分子量（Ｍｚ）が１０，０００〜１，０００，０００の水溶性高分子を含有するインクであって、色材が活性炭であり、かつ水溶性有機溶剤の含有量がインク液中５重量％から３０重量％であり、水溶性高分子の含有量が活性炭１００重量部に対して２０〜２００重量部であることを特徴とするインクである。すなわち、ｚ平均分子量（Ｍｚ）が１０，０００〜１，０００，０００の水溶性高分子を含有することを特徴とする。
好ましくは、ｚ平均分子量（Ｍｚ）が２０，０００〜６００，０００、さらに好ましくは３０，０００〜３００，０００である。１０，０００未満だと、分散が困難となり分散粒子径が大きくなりやすい。他方、１，０００，０００を超えると、増粘し、均一な分散液を得ることが出来なくなることがあるためである。特に３０，０００〜３００，０００で、分散性が最も優れ、かつ印刷物の耐水性等の印刷物特性にも優れている。
【００４０】
ここで、これら数平均分子量（Ｍｎ）、重量平均分子量（Ｍｗ）、及びｚ平均分子量（Ｍｚ）は、以下のように、ゲル浸透クロマトグラフ法（GPC）により求めることができる。なお、他の測定方法であっても同等の値が求まるものであれば使用できる。
【００４１】
分析機器及び測定条件：
試料調整：試料20mgを計量し、0．1M NaNO3／CH3CN（＝80／20） 10mlを加え、40℃×1時間温風乾燥機にて加温して溶解させ、0．45μmフィルターにてろ過を行い、測定に供する。
標準品調整：試料2mgを計量し、0．1M NaNO3／CH3CN（＝80／20） 10mlを加え、40℃×1時間温風乾燥機にて加温して溶解させ、0．45μmフィルターにてろ過を行い、測定する。 
【００４２】
GPC測定装置：島津製作所社製
メインシステムLC−20AT
コントローラー CBM−20A
デガッサー DGU−12A LC−10
ポンプ LC−20AP
カラムオーブン CPO−10A
検出器： RI検出器
（RID検出器RID−10A）
【００４３】
カラム：
TSKgel G3000PWXL （東ソー） 7．8mmI．D．×300mm（内径（mm）×長さ（mm）） 中性カラム
TSKgel G6000PWXL （東ソー） 7．8mmI．D．×300mm（内径（mm）×長さ（mm）） 中性カラム
【００４４】
溶離液：0．1M NaNO3 水溶液 ／ アセトニトリル ＝ 8／2
流量：1．0mL／min 
カラム温度： 40℃
注入量：試料；100μl、標準品；100μL
【００４５】
測定は、２回行い、平均値を採用する。
【００４６】
水溶性高分子の添加量は、本発明の第２〜第６の形態においては活性炭１００重量部に対して２０〜２００重量部が必須である。本発明の第１の形態においても、好ましくはこの範囲である。さらに好ましくは２５〜１８０重量部、最も好ましくは３０〜１５０重量部である。２０重量％未満では、色材の十分な分散が困難であり、分散媒中での活性炭の分散粒子径が大きくなる。２００重量部を超えると、インクの粘度が高くなるため、インクがノズルから吐出しにくくなり、連続吐出性が低下する。
【００４７】
本発明のインクでは、以上説明した特定の水溶性高分子を配合することにより、活性炭を安定的かつ微細に分散させることができ、インクジェット印刷に好適に用いることができることが見いだされた。しかも、この特定の水溶性高分子を配合することにより、活性炭の色調発現に優れ、また様々な錠剤等の印刷対象物に印刷した際の密着性が向上し、印刷対象物への定着が良く、擦れて消えてしまうこともなく、優れた黒色の印刷が可能となった。このような優れた効果が得られる機構は完全には明らかではないが、多孔性の微細粉末である活性炭との親和性が良く、活性炭の表面の極性との相互作用により安定化していることが推測される。又同時に、錠剤等の表面のコーティング成分との親和性にも優れていることも推測される。
【００４８】
〔分散媒〕
本発明の分散媒としては、活性炭を分散しうる液体であれば特に限定されず、用途に応じて適宜選択すればよいが、水を主体とすることにより安全性の面、操作性の面で優れたインクとすることができる。また本発明のインクにより、分散媒として水を主体とした場合でも、安定な分散性とインクジェット方式の印刷における連続吐出を維持できる。錠剤等の医薬用可食体の印刷に用いる場合には、蒸留水や注射用水などが好適である。なおここで水を主体とするとは、インクを構成する液体のうちの５０重量％以上、さらに好ましくは６０重量％以上を水とすることをいう。すなわち本発明の第１の形態においてはインクを構成する液体のうちの５０重量％以上が水である。特に好ましくは以下に説明する特定の水溶性有機溶剤以外の液体成分としては実質的に水である組成とする。
【００４９】
〔水溶性有機溶剤〕
本発明では、水以外の液体成分として特定の水溶性有機溶剤を含有させるのが望ましい。これらの水溶性有機溶剤の添加により、インクジェット方式での印刷に用いる場合に、ヘッド部分の目詰まり防止やインクの乾燥性を調整することができる。
このような水溶性有機溶剤の具体例としては、たとえば、メタノール、エタノール、ｎ−プロパノール、ｉｓｏ−プロパノール、ｎ−ブタノール、ｉｓｏ−ブタノール、ｔ−ブタノール、トリメチロールプロパン、エチレングリコールモノエチルエーテル、エチレングリコールモノブチルエーテル、モノエチレングリコール、ジエチレングリコール、トリエチレングリコール、ポリエチレングリコール、プロピレングリコール、ブチレングリコール、１，２，６−ヘキサントリオ−ル、チオグルコール、ヘキシレングリコール、グリセリン、ジグリセリン、１，２−ヘキサンジオール、１，６−ヘキサンジオール、２−ピロリドン、Ｎ−メチル−２−ピロリドン、１，５−ペンタンジオ−ル、モノエチレングリコールモノメチルエーテル、モノエチレングリコールモノエチルエーテル、モノエチレングリコールモノブチルエーテル、ジエチレングリコールモノメチルエーテル、ジエチレングリコールモノエチルエーテル、ジエチレングリコールジメチルエーテル、ジエチレングリコールモノブチルエーテル、トリエチレングリコールモノエチルエーテル、トリエチレングリコールジメチルエーテル、トリエチレングリコールモノブチルエーテル、乳酸メチル、乳酸エチル、１，３−ジメチル−２−イミダゾリジノンの中から選ばれ、これらは単独でまたは２種以上を混合して用いることができる。特に好ましくは、食品添加物として、エタノール、イソプロパノール、ポリエチレングリコール、プロピレングリコール、グリセリンなどが好適である。
【００５０】
水溶性有機溶剤の添加量は、本発明の第２〜第６の形態においてはインク液中に５重量％から３０重量％を必須とする。本発明の第１の形態においてもこの範囲が好ましい。より好ましくは６重量％から２５重量％が望ましく、それ以上の添加ではインクが高粘度となり、インクの安定性やノズルからの吐出性が低下したり、乾燥速度が遅くなることがある。５重量％未満の添加では、ノズルの吐出に問題を生じ、かすれの発生や、連続吐出が出来なくなることがある。
【００５１】
〔表面張力調整剤〕
本発明では、必要に応じて表面張力調整剤を用いることができる。表面張力調整剤は、ノズルからの吐出向上と表面張力を調整する働きを有する成分である。
表面張力調整剤の具体例としては、ノニオン、アニオンなどの界面活性剤などが好ましく、具体的には、たとえばアルキルベンゼンスルホン酸塩、高級アルコール硫酸エステル塩、高級脂肪酸塩、高級アルキルジカルボン酸塩、アルキルナフタレンスルホン酸塩、アルキルスルホコハク酸塩、ナフタレンスルホン酸ホルマリン縮合物塩、ポリオキシエチレンアルキルエーテル硫酸塩、ポリオキシエチレンアルキルリン酸エステルなどのアニオン系界面活性剤；たとえばポリオキシエチレンアルキルエーテル、ポリオキシエチレンアルキルフェニルエーテル、脂肪酸モノグリセリド、ソルビタン脂肪酸エステル、ショ糖脂肪酸エステル、ポリオキシエチレンソルビタン脂肪酸エステル，ポリオキシエチレン脂肪酸エステル、グリセリン脂肪酸エステル、ポリオキシエチレン付加アセチレングリコールなどのノニオン系界面活性剤、シリコーン系界面活性剤、フッ素系界面活性剤、エタノール、イソプロパノールなどの水溶性有機溶剤があげられる。
【００５２】
本発明のインクにおいては、ショ糖脂肪酸エステル、ポリオキシエチレンソルビタン脂肪酸エステル，ポリオキシエチレン脂肪酸エステル、グリセリン脂肪酸エステル、ポリオキシエチレン付加アセチレングリコールなどのノニオン系界面活性剤が好適であり、中でもショ糖モノステアリン酸エステルやショ糖オリゴエステルなどのショ糖脂肪酸エステルや、トリアセチンなどのグリセリン脂肪酸エステルが最も好ましい液性を達成できる。
表面張力調整剤の添加量は、必要とされる表面張力に応じて適宜選択すればよいが、好ましくはインク中に０．５〜３０重量％、特に好ましくは１〜２０重量％である。
【００５３】
〔糖類その他の添加物〕
吐出性や密着性を向上させる目的で、糖類を添加することができる。糖は、単糖類、二糖類、多糖類があげられ、具体例としては、グルコース、ガラクトース、マンノース、グロース、タロース、アロース、アルトロース、イドース、フラクトース、ソルボース、タガトース、プシコース、シュクロース、マルトース、ラクトース、マルトトリオース、イソマルトース、マルトテトラオース、イソマルトトリオース、イソマルトテトラオース、パノース、ニゲロース、コウジビオース、ラクチェロース、パラチノース、ケストース、ニストース、フラクトシルニストース、イヌロビオース、イヌロトリオース、イヌロテトラオース、イソマルチェロース、マルトシルシュクロース、マルトトリオシルシュクロース、マルトペンタオース、マルトヘキサオース、マルトヘプタオースなどがあげられる。また、これらの糖の誘導体としては、上記の糖を還元または酸化した糖が好ましく、具体例としては、マルチトール、ソルビットなどがあげられる。
添加量はインク液中に１重量％から２０重量％含有するのが好ましく、被記録体に印字した場合のかすれを改善し、吐出を安定化させる働きがある。
【００５４】
さらに、本発明のインクには、所望の物性を有するようにするために、防カビ剤として、オルトフェニルフェノール、オルトフェニルフェノールナトリウム、ジフェニル、チアベンダゾール、イマザリルが好ましく、殺菌剤としては、次亜塩素酸ナトリウム、過酸化水素、エタノールが好ましい。また消泡剤、防錆剤、ＰＨ調整剤などの添加剤を適宜配合することができる。
【００５５】
また、本発明のインクは、色材として活性炭を含有することを特徴とするものであるが、本発明の性能を妨げない範囲で、他の色材を含有させることも差し支えない。
しかし、後述する可食体の印刷用途には、活性炭のみでも十分な発色を得ることができる。
【００５６】
また、インクの粘度調整その他の目的のために、本発明の性能を妨げない範囲で、適宜他の水溶性高分子を添加してもよい。例えば、グアガム、ローカストビーンガム、カンテン、メチルデンプンなどのデンプン系、ゼラチン、プルラン、キサンタンガム、トラガントガム、デキストリンなどが挙げられる。また、本発明の性能を妨げない範囲で、適宜他の従来より知られた分散剤を添加してもよい。
【００５７】
〔インクの作製〕
本発明のインクの第７の形態は、少なくとも（i）色材及び（ii）分散媒を含有するインクであって、色材が活性炭であり、かつインク中の活性炭の平均分散粒子径が５０〜５００ｎｍであることを特徴とするインクである。
すなわち、本発明のインクの第２６の形態におけるインク中の活性炭は、平均分散粒子径が５０ｎｍ〜１μm、好ましくは５０〜８００ｎｍ、より好ましくは５０〜７００ｎｍ、さらに好ましくは５０〜６００ｎｍ、さらに好ましくは５０〜５００ｎｍ、さらに好ましくは１００〜４５０ｎｍ、最も好ましくは１５０ 〜４００ｎｍである。この範囲で、着色力、分散安定性、ノズル吐出性、被印刷物への定着性が最も優れているが、特に平均分散粒子径が５０〜５００ｎｍの範囲で、インクジェット装置やノズルを問わず上記の各物性が極めて優れている。
【００５８】
平均分散粒子径が５０ｎｍ未満である場合は、粒子間同士のファンデルワールス力によって凝集が発生しやすく経時安定性が低下する傾向にある。平均分散粒子径が１μｍを超える場合は、液中に色材が分離しやすく沈殿が起きやすくなることがある。
また、平均粒子径のコントロールだけでなく、粗大な粒子の量を抑制することが好ましい。液中の活性炭全粒子の90％以上がlμm以下、より好ましくは500nm以下の分散粒子径となるように調整すると、一層優れた物性のインクを得ることができる。全粒子の大きさがこの範囲となるまで分散処理を行うことも考えられるが、微細すぎる粒子が大量に発生して再凝集することを防ぐため、平均粒子径が上記の範囲となるまで分散処理を行った後に、遠心分離やフィルター濾過等の公知の方法により、粗大粒子を除去する方法も好適である。
【００５９】
なおここでの平均分散粒子径、全粒子の分散粒子径の測定は、以下のとおりである。
コンディショニング：定められた測定濃度領域に入るように原液をイオン交換水で希釈する。
測定機器：動的光散乱式粒度分布測定器（「NIKKISO ： Microlracwave−EX150」） 
測定時間：120秒
【００６０】
なお前述した本発明のインクの第１〜６の形態においても以上説明した平均分散粒子径、全粒子の分散粒子径の範囲とすることによって、より一層優れた物性のインクとすることができる。また、前述した分散媒、水溶性有機溶剤、表面張力調整剤、糖類その他の添加物は、本発明のインクの第２６の形態においても共通で、好適に使用することができる。また特に前述した本発明のインクの第１から６のいずれか１以上の形態において使用する水溶性高分子を存在させることにより、本発明のインクの第７の形態で特徴とする活性炭の微細な分散状態を容易且つ安定に得ることができる。
【００６１】
また、以上説明した本発明の第１の形態から第７の形態のインクの粘度は、１．０〜１０．０ｍＰａ・ｓである。好ましくは、１．５〜９．０ｍＰａ・ｓであり、特に好ましくは、２．０〜８．０ｍＰａ・ｓである。
粘度が１．０ｍＰａ・ｓ未満である場合は、サテライト現象が発生したりノズルから液滴にならないことがある。逆に粘度が１０．０ｍＰａ・ｓを超える場合にも同様にサテライト現象が発生したりインク滴にならなくなることがある。なお、サテライト現象とは、ヘッドノズルから、射出されたインク滴の主滴から分離して出るチリのような小液滴のことを指す。
【００６２】
粘度の測定方法は、以下のとおりである。
コンディショニング：原液 
測定機器：円錐平板型回転粘度計（東機産業（株）製「TVE−20L型」（品番）） 
測定条件：50rpm 
測定温度：25℃
【００６３】
表面張力は２８〜４０ｍＮ／ｍが好ましいが、より好ましくは３０〜３８ｍＮ／ｍであり、特に好ましくは３１〜３７ｍＮ／ｍである。
さらに表面張力が２８ｍＮ／ｍ未満である場合は、ノズルから十分な液滴にならずに吐出してしまう現象が生じ、表面張力が４０ｍＮ／ｍを超える場合も、同様である。
【００６４】
表面張力の測定方法は、以下のとおりである。
コンディショニング：原液 
測定機器：自動表面張力計（プレート法） （協和界面科学（株）製「CBVP−Z」）
測定温度：25℃
【００６５】
〔インクの作製〕
本発明のインクの作製は、前述した各成分を混合してインクとすればよい。混合方法は特に制限されないが、例えば、活性炭と水溶性高分子と水とを混合撹拌したのち、分散機、たとえば、ペイントシェイカー、ロールミル、ボールミル、サンドミル、ジェットミルなどで分散させ、活性炭を水中に安定化させることができる。
【００６６】
この段階で、粗大粒子を除去処理し、そののち上記において説明した水溶性有機溶剤や表面張力調整剤を添加しインク化する方法も、安定で良好な分散状態の確保には好適である。
あるいは、調製したインクを公知の技術によりフィルター処理等を施したり、不純物イオンを除去して品質をより一層向上させることも可能である。
【００６７】
〔印刷方法と用途〕
以上説明した本発明のインクを用いて、各種の対象物に印刷できる。本発明のインクは、体内に安全に摂取できる成分のみで作製できるので、例えば、錠剤、カプセル等の医薬品への印刷、あるいは各種の食品への印刷にも好適に使用できる。印刷方法も制限されず、従来より可食体の印刷に使用されているオフセット印刷やグラビア印刷等の方法に用いてもよいが、インクジェット印刷に用いた場合でも、安定した吐出性を保ち、優れた性能を発揮することができる。すなわち、インクジェット印刷装置を用いた印刷に、インクジェット用インクとして用いることができ、また可食体の表面のマーキングインク用途とすることができ、本発明のインクを、インクジェット印刷装置を用いて被印刷面に印刷して可食体を製造することができる。
こうして得られる印刷物は着色性、定着性に優れているので、偽造防止、トレサビリティの確保、誤飲防止、識別性の向上、アミューズメント性の付与等様々な目的で、本発明のインクを用いて、医薬品、食品等への印刷を行うことができる。
【実施例】
【００６８】
以下に実施例をあげて本発明を詳細に説明する。実施例において「部」はすべて重量部を示し、「％」はすべて重量部を示す。
実施例及び比較例で用いた水溶性高分子の種類及び数平均分子量、重量平均分子量及びｚ平均分子量の測定結果を表１に示す。測定は２回行い、平均値を採用した。
【００６９】
【表１】
2018141160.tif 000002
【００７０】
［実施例１］
以下に示す成分を配合し、プロペラ攪拌機にて室温で１時間攪拌した。
成 分                                                   量
（重量部（以下、部という））
活性炭                                                 １０．０
（平均粒径；２５μｍ、平均細孔直径；２．８ｎｍ）
ポリビニルピロリドン                                     ８．５
（粘度平均分子量；４万、Ｋ値３０、数平均分子量６，４０１、重量平均分子量２７，７３９、ｚ平均分子量７１，５９８）
水                                                       ８１．５
【００７１】
ついで、えられた混合物に対し、０．７ｍｍ径ガラスビーズ１５０ｇをペイントシェイカー用ポットに入れ、３時間振とうした。
この分散液に含まれている粗大粒子を除去処理して全粒子の90％以上の分散粒子径が500nm以下、固形分濃度が１０重量％となるように調整して「分散液1」とし、以下の方法でインク化をおこなった。
【００７２】
成 分                                             量（部）
分散液１（固形分１０％）                           ５０．０
グリセリン                                       １０．０
エタノール                                         １０．０
脂肪酸モノグリセリド                                 ３．０
水                                                 ２７．０
上記配合にて３０分間撹拌し、インクを作製した。
得られたインクは、平均分散粒子径が３５０ｎｍ、粘度が３．１ｍＰａ・ｓ、表面張力が３３ｍＮ／ｍであった。また、得られたインクは、外観上均一な黒色を示していた。
さらに、上記インクについて、経時安定性、吐出性、定着性、耐光性、耐水性を以下の方法にしたがって調べた。その結果を表１に示す。
【００７３】
（イ）経時安定性試験
インクをガラス瓶に入れ、５℃の恒温室内に１か月間静置したのち、色材の分離、水浮きおよび沈降の有無を確認した。色材の分離、水浮きおよび沈降が少しでも生じた状態を異常と評価した。
表１中で、異常なしの場合を○、異常ありの場合を×とした。
【００７４】
（ロ）吐出性試験
インクジェット印刷機（クオリカプス（株）製）と液滴観測装置を使用し、ヘッド部からのインクの吐出可否、液滴の形成可否、および吐出一旦停止後の再吐出の可否について調査した。
【００７５】
（ハ）定着性乾燥性試験
インクジェット印刷機で印刷した直後の錠剤を試料とし、不織布で試料の印字部を擦り、インクの伸展の有無および不織布へのインクの転写の有無を調査した。
【００７６】
（ニ）耐光性試験
インク約0．5 mLをバーコーターNo．5を用いて色調試験用白色紙に塗布し、インクを乾燥させ、耐光性試験の試料を作製した。試料を光安定性試験器（東京理化器械製LST−300D）に入れ、総照度120万lux・hrで曝光後、目視および分光色差計（日本電色工業製SE6000）を用いて曝光前の試料との色調の差異を調査した。
【００７７】
（ホ）耐水性試験
インクジェット印刷機で錠剤に線径が約0．1 mmで、約0．5 mm四方の大きさの文字を印刷し、耐水性試験の試料を作製した。デシケーターに塩化ナトリウムの飽和溶液を入れて恒湿状態（相対湿度約75％）とした雰囲気中に試料を1週間保存後、印字部の滲みの有無を調査した。
（ヘ）発色試験
（ホ）の試験において作製した試験を行った後の試料の印字部を、目視で確認し、印字が判別できるか及び色調を確認した。黒ないし濃灰色（赤色色材を用いた場合は赤色）で印字が良好に判別できるものを〇、それ以外を×とした。
【００７８】
［比較例１］
実施例１において、活性炭を弁柄に、ポリビニルピロリドンをアラビアゴムに代えた以外は、同様にして、インクを作製した。
［比較例２］
実施例１において、活性炭を黒色酸化鉄に代えた以外は、同様にして、インクを作製した。
【００７９】
［実施例２］
以下に示す成分を配合し、プロペラ撹拌機にて室温で１時間撹拌した。
【００８０】
成 分                                         量
活性炭                                         １０．０
（平均粒径；３０μｍ、平均細孔直径；２．１ｎｍ）
ポリビニルピロリドン                             １０．０
（粘度平均分子量；２．５万、Ｋ値２５、数平均分子量４，４９５、重量平均分子量１８，２９１、ｚ平均分子量５１，０１８）
水                                             ８０．０
【００８１】
ついで、得られた混合物に対し、０．７ｍｍ径ガラスビーズ１５０ｇをペイントシェイカー用ポットに入れ、３時間振とうした。
この分散液に含まれている粗大粒子を除去処理して全粒子の90％以上の分散粒子径が500nm以下、固形分濃度が１０重量％となるように調整して（「分散液2」）とし、以下の方法でインクを得た。
【００８２】
成 分                                       量（部）
分散液２（固形分１０％）                   ５０．０
グリセリン                                 １０．０
プロピレングリコール                         １０．０
ショ糖脂肪酸エステル                       １０．０
水                                         ２０．０
上記配合にて３０分間撹拌し、インクを作製した。
得られたインクは、平均分散粒子径が２５０ｎｍ、粘度が２．５ｍＰａ・ｓ、表面張力が３２ｍＮ／ｍであった。また、得られたインクは、外観上均一な黒色を示していた。
【００８３】
［実施例３］
以下に示す成分を配合し、プロペラ撹拌機にて室温で１時間撹拌した。
【００８４】
成 分                           量
活性炭                               １０．０
（平均粒径；３５μｍ、平均細孔直径；３．４ｎｍ）
ポリビニルピロリドン               ７．０
（粘度平均分子量；４万、Ｋ値３０、数平均分子量６，４０１、重量平均分子量２７，７３９、ｚ平均分子量７１，５９８）
水                                   ８３．０
【００８５】
ついで、えられた混合物に対し、０．５ｍｍ径ジルコニアビーズを３７０ｇをペイントシェイカー用ポットに入れ、７時間振とうした。
この分散液に含まれている粗大粒子を除去処理して全粒子の90％以上の分散粒子径が500nm以下、固形分濃度が１０重量％となるように調整して分散液３とし、つぎのインク化をおこなった。
【００８６】
成 分                                   量（部）
分散液３（固形分１０％）                 ４８．０
ショ糖脂肪酸エステル                     １０．９
水                                       ４１．１
【００８７】
上記配合にて３０分間撹拌し、インクを作製した。
得られたインクは、平均分散粒子径が３１６ｎｍ、粘度が４．８ｍＰａ・ｓ、表面張力が３３ｍＮ／ｍであった。また、得られたインクは、外観上均一な黒色を示していた。
【００８８】
［比較例３］
実施例３において、活性炭を水溶性黒色染料に代えた以外は、同様にインクを作製した。
【００８９】
［実施例４］
以下に示す成分を配合し、プロペラ撹拌機にて室温で１時間撹拌した。
【００９０】
成 分                                   量
活性炭                               １０．０
（平均粒径；３５μｍ、平均細孔直径；３．４ｎｍ）
ポリビニルピロリドン                   ７．０
（粘度平均分子量；２．５万、Ｋ値２５、数平均分子量４，４９５、重量平均分子量１８，２９１、ｚ平均分子量５１，０１８）
水                                     ８３．０
【００９１】
ついで、えられた混合物に対し、０．５ｍｍ径ジルコニアビーズ３７０ｇをペイントシェイカー用ポットに入れ、７時間振とうした。
この分散液に含まれている粗大粒子を除去処理して全粒子の90％以上の分散粒子径が500nm以下、固形分濃度が１０重量％となるように調整して分散液３とし、つぎのインク化をおこなった。
【００９２】
成 分                             量（部）
分散液４（固形分１０％）           ４８．０
プロピレングリコール               １０．０
ショ糖脂肪酸エステル                 ８．７
水                                 ３３．３
【００９３】
上記配合にて３０分間撹拌し、インクを作製した。
得られたインクは、平均分散粒子径が２８３ｎｍ、粘度が４．０ｍＰａ・ｓ、表面張力が３２ｍＮ／ｍであった。また、得られたインクは、外観上均一な黒色を示していた。
【００９４】
［比較例４］
実施例４において、活性炭を備長炭に代えた以外は、同様にしてインクの作製を試みたが、プロペラ攪拌機に投入して攪拌すると、激しく増粘してゲル化し、流動性を失い均一な分散液を得ることができず、インク化もできなかったため、いずれの試験もできなかった。
【００９５】
［比較例５］
実施例４において、ポリビニルピロリドン（粘度平均分子量；２．５万、Ｋ値２５、数平均分子量４，４９５、重量平均分子量１８，２９１、ｚ平均分子量５１，０１８）をポリビニルピロリドン（粘度平均分子量；２８０万、Ｋ値１２０、数平均分子量１４２，９４８、重量平均分子量５２５，３０７、ｚ平均分子量１，１０６，２３２）に代えた以外は、同様にしてインクの作製を試みたが、プロペラ攪拌機に投入して攪拌すると、増粘してゲル化し、流動性を失い均一な分散液を得ることができず、インク化もできなかったため、いずれの試験もできなかった。
【００９６】
【表２】
2018141160.tif 000003
【００９７】
なお比較例１及び比較例２では、吐出性が悪くインクジェット印刷機による印字が困難であり、耐水性試験のための試料を作成できなかった。また、比較例３では、耐水性試験の実施により、錠剤に印字された文字が滲んでしまい、発色試験においては文字の判別が困難で、また印字の濃度も薄くなっていた。
【００９８】
以上の実施例及び比較例から、色材として活性炭を用い、水溶性高分子を含有させた本発明のインクは、インクジェット用インクとして優れた特性を有していることがわかる。
【産業上の利用可能性】
【００９９】
本発明により、体内摂取可能な成分のみで、特に錠剤表面への優れた定着性を有し、インクジェット方式、特にコンティニュアス型での印刷においても連続吐出を可能にしつつ定着性ならびに耐光性を備えた優れたインク、これを用いた印刷方法並びに可食体の製造方法を提供することができる。